【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
酸素又は空気の存在下で重合性流体組成物を硬化することによって得られるシリコーンヒドロゲル材料であって、
重合性流体組成物が、エチレン性不飽和基を有するシロキサン含有マクロマー少なくとも１種と、シリコーンヒドロゲル材料に１．２ＭＰａ以下の低減された弾性率を与える連鎖移動剤０．０５〜５重量％とを含み、
重合性流体組成物が、少なくとも４０barrerの酸素透過度、１．５×１０-6mm2/minより大きいイオノフラックス拡散係数、そして完全に水和した場合に少なくとも１５重量％の含水率を有する、シリコーンヒドロゲル材料。
【請求項２】
酸素透過度が少なくとも５０barrerである、請求項１記載のシリコーンヒドロゲル材料。
【請求項３】
重合性流体組成物が、さらに、親水性ビニルモノマー、抗菌剤、ケイ素含有ビニルモノマー、ブレンド用ビニルモノマー、架橋剤、ラジカル開始剤、紫外線吸収剤、可視性色付け剤よりなる群から選択される１種以上の構成要素を含む、請求項１記載のシリコーンヒドロゲル材料。
【請求項４】
重合性流体組成物が、ブレンド用ビニルモノマーを含む無溶剤の液体であって、ブレンド用ビニルモノマーは芳香族ビニルモノマー、シクロアルキル含有ビニルモノマー、Ｔｇを高めるビニルモノマー、又はこれらの混合物であり、ここでＴｇを高めるビニルモノマーがアクリル酸、Ｃ1〜Ｃ10アルキルメタクリレート、メタクリロニトリル、アクリロニトリル、Ｃ1〜Ｃ10アルキルアクリレート、Ｎ−イソプロピルアクリルアミド、２−ビニルピリジン、及び４−ビニルピリジンよりなる群から選択される、請求項１記載のシリコーンヒドロゲル材料。
【請求項５】
ブレンド用ビニルモノマーが、スチレン、２，４，６−トリメチルスチレン（ＴＭＳ）、ｔ−ブチルスチレン（ＴＢＳ）、２，３，４，５，６−ペンタフルオロスチレン、ベンジルメタクリレート、ジビニルベンゼン、又は２−ビニル−ナフタレンである、芳香族ビニルモノマーである、請求項４記載のシリコーンヒドロゲル材料。
【請求項６】
ブレンド用ビニルモノマーが、３個までのＣ1〜Ｃ6アルキル基で置換されていてもよい、シクロペンチル、シクロヘキシル又はシクロヘプチルを含むビニルモノマーである、請求項４記載のシリコーンヒドロゲル材料。
【請求項７】
重合性流体組成物が、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレートヒドロクロリド、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１ジメチル−３−オキソブチル）アクリルアミド、アクリル酸、メタクリル酸、又はこれらの混合物である親水性ビニルモノマーを含む、請求項１記載のシリコーンヒドロゲル材料。
【請求項８】
連鎖移動剤が、メルカプタン、アルカン−チオール、アリールチオール、ジスルフィド、四臭化炭素、四塩化炭素、クロロホルム、アミン、メタノール、エタノール、プロパノール、及びイソプロパノール、酢酸、アセトン、又はこれらの混合物である、請求項１記載のシリコーンヒドロゲル材料。
【請求項９】
連鎖移動剤がメルカプタンである、請求項８記載のシリコーンヒドロゲル材料。
【請求項１０】
重合性流体組成物が、（ａ）エチレン性不飽和基を有するシロキサン含有マクロマー２０〜４６重量％、（ｂ）連鎖移動剤０．１〜１重量％、（ｃ）シリコーン含有モノマー５〜３０重量％、及び（ｄ）親水性モノマー１０〜３５重量％を含む、請求項１記載のシリコーンヒドロゲル材料。
【請求項１１】
ケイ素含有ビニルモノマーが、メタクリルオキシアルキルシロキサン、３−メタクリルオキシプロピルペンタメチルジシロキサン、ビス（メタクリルオキシプロピル）テトラメチル−ジシロキサン、モノメタクリル化ポリジメチルシロキサン、モノアクリル化ポリジメチルシロキサン、メルカプト末端ポリジメチルシロキサン、Ｎ−［トリス（トリメチルシロキシ）シリルプロピル］アクリルアミド、Ｎ−［トリス（トリメチルシロキシ）シリルプロピル］メタクリルアミド、トリストリメチルシリルオキシシリルプロピルメタクリレート（ＴＲＩＳ）、又はこれらの混合物である、請求項１０記載のシリコーンヒドロゲル材料。
【請求項１２】
重合性流体組成物が、エチレン性不飽和基を有するシロキサン含有マクロマー０〜４６重量％；連鎖移動剤０．１〜１重量％、シリコーン含有ビニルモノマー１０〜３０重量％；親水性ビニルモノマー１５〜５０重量％；及びブレンド用ビニルモノマー５〜２０重量％を含む無溶剤の重合性組成物である、請求項１記載のシリコーンヒドロゲル材料。
【請求項１３】
重合性流体組成物が、さらに、銀ナノ粒子を、得られたシリコーンヒドロゲル材料に、生きている微生物（たとえば、Pseudomonas aeruginosa GSU #3、又はStaphylococcus aureus ATCC #6538）の少なくとも５倍の減少（≧８０％阻害）を有するという特徴がある抗菌作用を付与するのに十分な量で含む、請求項１記載のシリコーンヒドロゲル材料。
【請求項１４】
さらに、主要ガラス転移温度が２５℃以上である、請求項１記載のシリコーンヒドロゲル材料。
【請求項１５】
請求項１〜１４のいずれか１項記載のシリコーンヒドロゲル材料を有するコンタクトレンズ。
【請求項１６】
コンタクトレンズが、表面改質プロセスを用いることにより得た親水性表面を有する、請求項１５記載のコンタクトレンズ。
【請求項１７】
親水性表面がプラズマ又はＬｂＬコーティングである、請求項１６記載のコンタクトレンズ。
【請求項１８】
シリコーンヒドロゲル材料の製造方法であって、工程：
エチレン性不飽和基を有するシロキサン含有マクロマーと連鎖移動剤とを含む重合性流体組成物を得て；次いで
重合性流体組成物を酸素又は空気の存在下で重合してシリコーンヒドロゲル材料を形成すること
を含み、
連鎖移動剤は、シリコーンヒドロゲル材料の酸素透過度を増加又は最小限の低下又は維持しながら、シリコーンヒドロゲル材料に、１．２ＭＰａ以下に低減された弾性率を与えるために０．０５〜５重量％の量で、重合性流体組成物中に存在し、
シリコーンヒドロゲル材料の酸素透過度が少なくとも４０barrerであり、イオノフラックス拡散係数が１．５×１０-6mm2/minより大きく、そして完全に水和した場合の含水率が少なくとも１５重量％である、シリコーンヒドロゲル材料の製造方法。
【請求項１９】
重合性流体組成物が、６０℃未満の温度で、溶液、分散液、無溶剤の液体、又は溶融物である、請求項１８記載の方法。
【請求項２０】
シリコーンヒドロゲルコンタクトレンズの製造方法であって、工程：
エチレン性不飽和基を有するシロキサン含有マクロマーと少なくとも１種の連鎖移動剤とを含む重合性流体組成物を得て；
重合性流体組成物をコンタクトレンズ製造用の型に入れ；次いで
重合性流体組成物を型中で酸素又は空気の存在下で重合してシリコーンヒドロゲルコンタクトレンズを形成すること
を含み、
連鎖移動剤は、シリコーンヒドロゲルコンタクトレンズの酸素透過度を増加又は最小限の低下又は維持しながら、シリコーンヒドロゲルコンタクトレンズに、１．２ＭＰａ以下に低減された弾性率を与えるために０．０５〜５重量％の量で、重合性流体組成物中に存在し、
シリコーンヒドロゲルコンタクトレンズは、酸素透過度が少なくとも４０barterであり、イオノフラックス拡散係数が１．５×１０-6mm2/minより大きく、そして完全に水和した場合の含水率が少なくとも１５重量％である
シリコーンヒドロゲルコンタクトレンズの製造方法。